(57)【要約】  下記一般式（Ｉ）で表されるオキシムエステル化合物であって、Ｒ１、Ｒ２、Ｒ３、Ｒ４、Ｒ５、Ｒ６、Ｒ７、Ｒ８、Ｒ９及びＲ１０のうち少なくとも一つが、下記一般式（ＩＩ）で表される基であるオキシムエステル化合物。前記オキシムエステル化合物は、一般式（Ｉ）中のＲ２、Ｒ３、Ｒ４及びＲ５のうち少なくとも一つが、上記一般式（ＩＩ）で表される基であることが好ましい。また、一般式（Ｉ）中のＲ６、Ｒ７、Ｒ８、Ｒ９及びＲ１０のうち少なくとも一つが、電子吸引性基であることが好ましい。2017051680.tif 000049
2017051680.tif 000002
【特許請求の範囲】
【請求項１】
下記一般式（Ｉ）で表されるオキシムエステル化合物。
【化１】
2017051680.tif 000047
（式中、Ｒ１、Ｒ２、Ｒ３、Ｒ４、Ｒ５、Ｒ６、Ｒ７、Ｒ８、Ｒ９及びＲ１０（以下、Ｒ１〜Ｒ１０とも記載）は、それぞれ独立に、下記一般式（ＩＩ）で表される基、水素原子、ハロゲン原子、ニトロ基、ニトリル基、シアノ基、水酸基、カルボキシル基、ホルミル基、スルホ基、Ｒ１３、ＯＲ１３、ＳＲ１３、ＮＲ１４Ｒ１５、ＣＯＲ１３、ＳＯＲ１３、ＳＯ２Ｒ１３又はＣＯＮＲ１４Ｒ１５を表し、
Ｒ１３、Ｒ１４及びＲ１５は、それぞれ独立に、炭素原子数１〜２０の炭化水素基又は炭素原子数２〜２０の複素環含有基を表し、
Ｒ１３、Ｒ１４及びＲ１５で表される炭素原子数１〜２０の炭化水素基又は炭素原子数２〜２０の複素環含有基の水素原子は、下記一般式（ＩＩ）で表される基、ニトリル基、ハロゲン原子、ニトロ基、シアノ基、水酸基、アミノ基、カルボキシル基、メタクリロイル基、アクリロイル基、エポキシ基、ビニル基、ビニルエーテル基、メルカプト基、イソシアネート基又は複素環含有基で置換される場合があり、Ｒ１３、Ｒ１４及びＲ１５で表される炭素原子数２〜２０の炭化水素基又は炭素原子数２〜２０の複素環含有基中のメチレン基は−Ｏ−、−ＣＯ−、−ＣＯＯ−、−ＯＣＯ−、−ＮＲ１６−、−ＮＲ１６ＣＯ−、−Ｓ−、−ＳＯ２−、−ＳＣＯ−又は−ＣＯＳ−で置換される場合もあり、
Ｒ１６は、水素原子、炭素原子数１〜２０の炭化水素基を表し、
Ｒ１１及びＲ１２は、それぞれ独立に水素原子、ハロゲン原子、ニトロ基、シアノ基、炭素原子数１〜２０の炭化水素基又は炭素原子数２〜２０の複素環含有基を表し、
Ｒ１１及びＲ１２で表される炭素原子数１〜２０の炭化水素基又は炭素原子数２〜２０の複素環含有基の水素原子はハロゲン原子、ニトロ基、シアノ基、水酸基、アミノ基、カルボキシル基、メタクリロイル基、アクリロイル基、エポキシ基、ビニル基、ビニルエーテル基、メルカプト基、イソシアネート基又は複素環含有基で置換される場合があり、Ｒ１１及びＲ１２で表される炭素原子数１〜２０の炭化水素基又は炭素原子数２〜２０の複素環含有基中のメチレン基は−Ｏ−、−ＣＯ−、−ＣＯＯ−、−ＯＣＯ−、−ＮＲ１７−、−ＮＲ１７ＣＯ−、−Ｓ−、−ＳＯ２−、−ＳＣＯ−又は−ＣＯＳ−で置換される場合もあり、
Ｒ１７は、水素原子、炭素原子数１〜２０の炭化水素基を表し、
Ｒ１〜Ｒ１０のうち少なくとも一つが、下記一般式（ＩＩ）で表される基であり、
Ｒ２とＲ３、Ｒ３とＲ４、Ｒ４とＲ５、Ｒ６とＲ７、Ｒ７とＲ８、Ｒ８とＲ９及びＲ９
とＲ１０が結合して環を形成する場合もあり、
ｍは０又は１を表す。）
【化２】
2017051680.tif 000048
（式中、Ｒ２１及びＲ２２は、それぞれ独立に水素原子、ハロゲン原子、ニトロ基、シアノ基、炭素原子数１〜２０の炭化水素基又は炭素原子数２〜２０の複素環含有基を表し、
Ｒ２１及びＲ２２で表される炭素原子数１〜２０の炭化水素基又は炭素原子数２〜２０の複素環含有基の水素原子はハロゲン原子、ニトロ基、シアノ基、水酸基、アミノ基、カルボキシル基、メタクリロイル基、アクリロイル基、エポキシ基、ビニル基、ビニルエーテル基、メルカプト基、イソシアネート基又は複素環含有基で置換される場合があり、Ｒ２１及びＲ２２で表される炭素原子数１〜２０の炭化水素基又は炭素原子数２〜２０の複素環含有基中のメチレン基は−Ｏ−、−ＣＯ−、−ＣＯＯ−、−ＯＣＯ−、−ＮＲ２３−、−ＮＲ２３ＣＯ−、−Ｓ−、−ＳＯ２−、−ＳＣＯ−又は−ＣＯＳ−で置換される場合もあり、
Ｒ２３は、水素原子、炭素原子数１〜２０の炭化水素基を表し、
ｎは０又は１を表す。）
【請求項２】
一般式（Ｉ）中のＲ２、Ｒ３、Ｒ４及びＲ５のうち少なくとも一つが、上記一般式（ＩＩ）で表される基である請求項１に記載のオキシムエステル化合物。
【請求項３】
一般式（Ｉ）中のＲ６、Ｒ７、Ｒ８、Ｒ９及びＲ１０のうち少なくとも一つが、電子吸引性基である請求項１又は２に記載のオキシムエステル化合物。
【請求項４】
請求項１〜３の何れか一項に記載のオキシムエステル化合物を含有する重合開始剤。
【請求項５】
請求項４に記載の重合開始剤及びエチレン性不飽和化合物を含有する重合性組成物。
【請求項６】
請求項５に記載の重合性組成物及び色材を含有する着色重合性組成物。
【請求項７】
請求項５に記載の重合性組成物又は請求項６に記載の着色重合性組成物より得られる硬化物。
【請求項８】
請求項７に記載の硬化物を有するカラーフィルタ。
【発明の詳細な説明】
【技術分野】
【０００１】
本発明は、重合性組成物に用いられる重合開始剤として有用な新規なオキシムエステル化合物、上記オキシムエステル化合物を含有する重合開始剤、上記重合開始剤及びエチレン性不飽和化合物を含有する重合性組成物、上記重合性組成物に更に色材を含有させてなる着色重合性樹脂組成物、及び上記重合性組成物又は上記着色重合性樹脂組成物より得られる硬化物に関する。
【背景技術】
【０００２】
重合性組成物は、エチレン性不飽和化合物に重合開始剤を加えたものであり、エネルギー線（光）を照射することによって重合硬化させることができるため、光硬化性インキ、感光性印刷版、各種フォトレジスト等に用いられている。【０００３】
重合性組成物に用いられる重合開始剤として、特許文献１〜３では、オキシムエステル化合物を用いることが提案されている。
一方で近年において重合性組成物から得られる透明性の高い硬化物が、市場で求められている。しかしながら溶剤への溶解性が高く、高感度な重合開始剤であって、透明性が高い硬化物を得ることができる重合開始剤がないという問題があった。
【先行技術文献】
【特許文献】
【０００４】
【特許文献１】ＵＳ６５９６４４５（Ｂ１）
【特許文献２】ＷＯ２０１３００８６５２号パンフレット
【特許文献３】ＵＳ２００６／２４１２５９  Ａ１
【発明の概要】
【０００５】
本発明が解決しようとする問題点は、溶剤への溶解性が高く、高感度な重合開始剤であって、透明性が高い硬化物を得ることができる重合開始剤がこれまでなかったということである。
【０００６】
従って、本発明の目的は、溶剤への溶解性が高く、高感度な重合開始剤として有用な新規な化合物、該化合物を用いた重合開始剤、該重合開始剤を含有する重合性組成物、及び透明性に優れる硬化物を提供することにある。
【０００７】
本発明は、下記一般式（Ｉ）で表される新規なオキシムエステル化合物、及び該オキシムエステル化合物を含有する重合開始剤を提供することにより、上記目的を達成したものである。
【０００８】
【化１】
2017051680.tif 000003
（式中、Ｒ１、Ｒ２、Ｒ３、Ｒ４、Ｒ５、Ｒ６、Ｒ７、Ｒ８、Ｒ９及びＲ１０（以下、Ｒ１〜Ｒ１０とも記載）は、それぞれ独立に、下記一般式（ＩＩ）で表される基、水素原子、ハロゲン原子、ニトロ基、ニトリル基、シアノ基、水酸基、カルボキシル基、ホルミル基、スルホ基、Ｒ１３、ＯＲ１３、ＳＲ１３、ＮＲ１４Ｒ１５、ＣＯＲ１３、ＳＯＲ１３、ＳＯ２Ｒ１３又はＣＯＮＲ１４Ｒ１５を表し、
Ｒ１３、Ｒ１４及びＲ１５は、それぞれ独立に、炭素原子数１〜２０の炭化水素基又は炭素原子数２〜２０の複素環含有基を表し、
Ｒ１３、Ｒ１４及びＲ１５で表される炭素原子数１〜２０の炭化水素基又は炭素原子数２〜２０の複素環含有基の水素原子は、下記一般式（ＩＩ）で表される基、ニトリル基、ハロゲン原子、ニトロ基、シアノ基、水酸基、アミノ基、カルボキシル基、メタクリロイル基、アクリロイル基、エポキシ基、ビニル基、ビニルエーテル基、メルカプト基、イソシアネート基又は複素環含有基で置換される場合があり、Ｒ１３、Ｒ１４及びＲ１５で表される炭素原子数２〜２０の炭化水素基又は炭素原子数２〜２０の複素環含有基中のメチレン基は−Ｏ−、−ＣＯ−、−ＣＯＯ−、−ＯＣＯ−、−ＮＲ１６−、−ＮＲ１６ＣＯ−、−Ｓ−、−ＳＯ２−、−ＳＣＯ−又は−ＣＯＳ−で置換される場合もあり、
Ｒ１６は、水素原子、炭素原子数１〜２０の炭化水素基を表し、
Ｒ１１及びＲ１２は、それぞれ独立に水素原子、ハロゲン原子、ニトロ基、シアノ基、炭素原子数１〜２０の炭化水素基又は炭素原子数２〜２０の複素環含有基を表し、
Ｒ１１及びＲ１２で表される炭素原子数１〜２０の炭化水素基又は炭素原子数２〜２０の複素環含有基の水素原子はハロゲン原子、ニトロ基、シアノ基、水酸基、アミノ基、カルボキシル基、メタクリロイル基、アクリロイル基、エポキシ基、ビニル基、ビニルエーテル基、メルカプト基、イソシアネート基又は複素環含有基で置換される場合があり、Ｒ１１及びＲ１２で表される炭素原子数１〜２０の炭化水素基又は炭素原子数２〜２０の複素環含有基中のメチレン基は−Ｏ−、−ＣＯ−、−ＣＯＯ−、−ＯＣＯ−、−ＮＲ１７−、−ＮＲ１７ＣＯ−、−Ｓ−、−ＳＯ２−、−ＳＣＯ−又は−ＣＯＳ−で置換される場合もあり、
Ｒ１７は、水素原子、炭素原子数１〜２０の炭化水素基を表し、
Ｒ１〜Ｒ１０のうち少なくとも一つが、下記一般式（ＩＩ）で表される基であり、
Ｒ２とＲ３、Ｒ３とＲ４、Ｒ４とＲ５、Ｒ６とＲ７、Ｒ７とＲ８、Ｒ８とＲ９及びＲ９とＲ１０が結合して環を形成する場合もあり、
ｍは０又は１を表す。）
【化２】
2017051680.tif 000004
（式中、Ｒ２１及びＲ２２は、それぞれ独立に水素原子、ハロゲン原子、ニトロ基、シアノ基、炭素原子数１〜２０の炭化水素基又は炭素原子数２〜２０の複素環含有基を表し、
Ｒ２１及びＲ２２で表される炭素原子数１〜２０の炭化水素基又は炭素原子数２〜２０の複素環含有基の水素原子はハロゲン原子、ニトロ基、シアノ基、水酸基、アミノ基、カルボキシル基、メタクリロイル基、アクリロイル基、エポキシ基、ビニル基、ビニルエーテル基、メルカプト基、イソシアネート基又は複素環含有基で置換される場合があり、Ｒ２１及びＲ２２で表される炭素原子数１〜２０の炭化水素基又は炭素原子数２〜２０の複素環含有基中のメチレン基は−Ｏ−、−ＣＯ−、−ＣＯＯ−、−ＯＣＯ−、−ＮＲ２３−、−ＮＲ２３ＣＯ−、−Ｓ−、−ＳＯ２−、−ＳＣＯ−又は−ＣＯＳ−で置換される場合もあり、
Ｒ２３は、水素原子、炭素原子数１〜２０の炭化水素基を表し、
ｎは０又は１を表す。）
【０００９】
また、本発明は、上記重合開始剤及びエチレン性不飽和化合物を含有する重合性組成物を提供するものである。
また、本発明は、上記重合性組成物及び色材を含有する着色重合性組成物を提供するものである。
【００１０】
また、本発明は、上記重合性組成物又は上記着色重合性組成物より得られる硬化物を提供するものである。
【００１１】
また、本発明は、前記硬化物を有するカラーフィルタを提供するものである。
【発明を実施するための形態】
【００１２】
以下、本発明のオキシムエステル化合物及び該化合物を含有する重合開始剤について好ましい実施形態に基づき詳細に説明する。
【００１３】
本発明のオキシムエステル化合物は、上記一般式（Ｉ）で表わされる新規な化合物である。該オキシムエステル化合物には、オキシムの二重結合による幾何異性体が存在するが、これらを区別するものではない。
即ち、本明細書において、上記一般式（Ｉ）で表わされる化合物及びその例示化合物は、両方の混合物又はどちらか一方を表すものであり、異性体を示した構造に限定するものではない。
【００１４】
上記一般式（Ｉ）及び（ＩＩ）中のＲ１１〜Ｒ１７及びＲ２１〜Ｒ２３で表される炭素原子数１〜２０の炭化水素基は、特に限定されるものではないが、好ましくは炭素原子数１〜２０のアルキル基、炭素原子数３〜２０のシクロアルキル基、炭素原子数４〜２０のシクロアルキルアルキル基、炭素原子数６〜２０のアリール基及び炭素原子数７〜２０のアリールアルキル基等を表す。
【００１５】
上記炭素原子数１〜２０のアルキル基としては、例えば、メチル、エチル、プロピル、イソプロピル、ブチル、イソブチル、ｓ−ブチル、ｔ−ブチル、アミル、イソアミル、ｔ−アミル、ヘキシル、ヘプチル、オクチル、イソオクチル、２−エチルヘキシル、ｔ−オクチル、ノニル、イソノニル、デシル、イソデシル、ウンデシル、ドデシル、テトラデシル、ヘキサデシル、オクタデシル及びイコシル等が挙げられる。
【００１６】
上記炭素原子数３〜２０のシクロアルキル基とは、３〜２０の炭素原子を有する、飽和単環式又は飽和多環式アルキル基を意味する。例えば、シクロプロピル、シクロブチル、シクロペンチル、シクロヘキシル、シクロヘプチル、シクロオクチル、シクロノニル、シクロデシル、アダマンチル、デカハイドロナフチル、オクタヒドロペンタレン及びビシクロ［１．１．１］ペンタニル等が挙げられる。
【００１７】
上記炭素原子数４〜２０のシクロアルキルアルキル基とは、アルキル基の水素原子のうち少なくとも一つが、シクロアルキル基で置換された４〜２０の炭素原子を有する基を意味する。例えば、シクロプロピルメチル、シクロブチルエチル、シクロペンチルプロピル、シクロヘキシルブチル、シクロヘプチルメチル、シクロオクチルメチル、シクロノニルエチル、シクロデシルエチル、アダマンチルプロピル及びデカハイドロナフチルプロピル等が挙げられる。
【００１８】
上記炭素原子数６〜２０のアリール基としては、例えば、フェニル、トリル、キシリル、エチルフェニル、ナフチル、アンスリル、フェナンスレニル、上記アルキル基で１つ以上置換されたフェニル、ビフェニリル、ナフチル、アンスリル等が挙げられる。
【００１９】
上記炭素原子数７〜２０のアリールアルキル基とは、アルキル基の水素原子が、アリール基で置換された７〜２０の炭素原子を有する基を意味する。例えば、ベンジル、α−メチルベンジル、α、α−ジメチルベンジル、フェニルエチル及びナフチルプロピル等が挙げられる。
【００２０】
上記一般式（Ｉ）及び（ＩＩ）中の、Ｒ１１〜Ｒ１５、Ｒ２１及びＲ２２で表される炭素原子数２〜２０の複素環含有基としては、例えば、ピロリル、ピリジル、ピリジルエチル、ピリミジル、ピリダジル、ピペラジル、ピペリジル、ピラニル、ピラニルエチル、ピラゾリル、トリアジル、トリアジルメチル、ピロリジル、キノリル、イソキノリル、イミダゾリル、ベンゾイミダゾリル、トリアゾリル、フリル、フラニル、ベンゾフラニル、チエニル、チオフェニル、ベンゾチオフェニル、チアジアゾリル、チアゾリル、ベンゾチアゾリル、オキサゾリル、ベンゾオキサゾリル、イソチアゾリル、イソオキサゾリル、インドリル、ユロリジル、モルフォリニル、チオモルフォリニル、２−ピロリジノン−１−イル、２−ピペリドン−１−イル、２，４−ジオキシイミダゾリジン−３−イル及び２，４−ジオキシオキサゾリジン−３−イル等が挙げられる。
【００２１】
上記一般式（Ｉ）及び（ＩＩ）中のハロゲン原子としては、フッ素、塩素、臭素、ヨウ素が挙げられる。
【００２２】
Ｒ２とＲ３、Ｒ３とＲ４、Ｒ４とＲ５、Ｒ６とＲ７、Ｒ７とＲ８、Ｒ８とＲ９及びＲ９とＲ１０が結合して形成する環としては、例えば、シクロペンタン環、シクロヘキサン環、シクロペンテン環、ベンゼン環、ピロリジン環、ピロール環、ピペラジン環、ピペリジン環、モルホリン環、チオモルホリン環、テトラヒドロピリジン環、ラクトン環、ラクタム環等の５〜７員環及びナフタレン環、アントラセン環等の縮合環等が挙げられる。
【００２３】
一般式（Ｉ）中のＲ２〜Ｒ５のうち少なくとも一つが、一般式（ＩＩ）で表される基であるオキシムエステル化合物は、重合開始剤として用いた際に吸収波長が良好で高感度になることから好ましい。更にＲ３及びＲ８のうち少なくとも一つが、一般式（ＩＩ）で表される基である場合、合成が容易でオキシムエステル化合物の安定性が良好なことから、より好ましい。更にＲ８が、一般式（ＩＩ）で表される基である場合が、重合性組成物の重合開始剤として用いた際に該重合組成物より得られる硬化物の透明性が高く、着色が少ないことから、最も好ましい。
【００２４】
一般式（Ｉ）中のＲ６、Ｒ７、Ｒ８、Ｒ９及びＲ１０のうち少なくとも一つが、電子吸引性基であるオキシムエステル化合物は、重合開始剤として用いた場合に高感度になることから好ましい。
【００２５】
上記電子吸引性基としては例えば、ハロゲン原子、シアノ基、ニトロ基、ベンゾイル基、カルボキシル基、トリフルオロメチル基、ホルミル基及びスルホ基等が挙げられる。これらの中でも、ハロゲン原子、シアノ基、ニトロ基、ベンゾイル基、カルボキシル基及びトリフルオロメチル基からなる群より選択される少なくとも１種である場合がより高感度になることから好ましい。
【００２６】
一般式（Ｉ）中のｍ＝１であるオキシムエステル化合物を重合組成物の重合開始剤として用いた場合、得られる硬化物が透明性に優れることから好ましい。
【００２７】
一般式（Ｉ）中のＲ１１が、炭素原子数４〜２０のアルキル基であるオキシムエステル化合物は、ＰＧＭＥＡ（プロピレングリコール−１−モノメチルエーテル−２−アセテート）に代表されるエーテルエステル系溶剤への溶解性が高いことから好ましい。上記炭素原子数４〜２０のアルキル基の水素原子はアリール基で置換されてもよい。炭素原子数４〜２０のアルキル基としては、上述の炭素原子数１〜２０の炭化水素基として例示したアルキル基中の炭素原子数４〜２０のものが挙げられる。
【００２８】
一般式（Ｉ）中のＲ１２が、メチル基であるオキシムエステル化合物は、重合開始剤として用いた場合、高感度になることから好ましい。
【００２９】
上記一般式（Ｉ）で表される本発明のオキシムエステル化合物の好ましい具体例としては、以下の化合物Ｎｏ．１〜Ｎｏ．１２８が挙げられる。但し、本発明は以下の化合物により何ら制限を受けるものではない。
【００３０】
【化３】
2017051680.tif 000005
【００３１】
【化４】
2017051680.tif 000006
【００３２】
【化５】
2017051680.tif 000007
【００３３】
【化６】
2017051680.tif 000008
【００３４】
【化７】
2017051680.tif 000009
【００３５】
【化８】
2017051680.tif 000010
【００３６】
【化９】
2017051680.tif 000011
【００３７】
【化１０】
2017051680.tif 000012
【００３８】
【化１１】
2017051680.tif 000013
【００３９】
【化１２】
2017051680.tif 000014
【００４０】
【化１３】
2017051680.tif 000015
【００４１】
【化１４】
2017051680.tif 000016
【００４２】
【化１５】
2017051680.tif 000017
【００４３】
【化１６】
2017051680.tif 000018
【００４４】
上記オキシムエステル化合物のうち、一般式（Ｉ）中のＲ３又はＲ８が一般式（ＩＩ）で表される基であり、Ｒ１２がメチル基であり、Ｒ１１が炭素原子数４〜２０のアルキル基であるオキシムエステル化合物は、合成が容易であること、オキシムエステル化合物が安定であること、各種溶剤への溶解性が高いこと並びに重合開始剤として用いた場合、吸収波長が良好で高感度、硬化物の透明性が高く着色が少ないことからより好ましい。
具体的には、本発明のオキシムエステル化合物としては、上記化合物Ｎｏ．１〜Ｎｏ．９０等が好ましい。
【００４５】
上記一般式（Ｉ）で表される本発明のオキシムエステル化合物は、特に限定されないが、ｍ＝０の場合、例えば、下記〔化１７〕の反応式に従って、以下の方法により製造することができる。
即ち、公知であり、市販されているインドール化合物１とハロゲン化アリールを反応させることによりインドール化合物２を得、インドール化合物２と酸クロリドと反応させることによりケトン化合物１を得、ケトン化合物１と塩酸ヒドロキシルアミンを反応させることにより、オキシム化合物１を得る。続いて、オキシム化合物１に、酸無水物又は酸クロリドを反応させることにより、上記一般式（Ｉ）で表される本発明のオキシムエステル化合物１を得る。
オキシム化合物及びオキシムエステル化合物は、特許４２２３０７１号報に記載の方法でも製造できる。
【００４６】
【化１７】
2017051680.tif 000019
【００４７】
上記一般式（Ｉ）で表される本発明のオキシムエステル化合物は、ｍ＝１の場合、下記〔化１８〕の反応式に従って、以下の方法により製造することができる。
即ち、公知であり、市販されているインドール化合物１とハロゲン化アリールを反応させることによりインドール化合物２を得、インドール化合物２と酸クロリドと反応させることによりケトン化合物２を得、ケトン化合物２と亜硝酸イソブチルを反応させることにより、オキシム化合物２を得る。続いて、オキシム化合物２に、酸無水物又は酸クロリドを反応させることにより、上記一般式（Ｉ）で表される本発明のオキシムエステル化合物２を得る。
【００４８】
【化１８】
2017051680.tif 000020
【００４９】
以上説明した本発明の新規なオキシムエステル化合物は、ラジカル重合開始剤、特に光重合開始剤又は熱重合開始剤として有用である。また、本発明の新規なオキシムエステル化合物は、塩基発生剤及び増感剤としても好適に用いることができる。
【００５０】
本発明の重合開始剤は、必須成分として、前記一般式（Ｉ）で表される本発明のオキシムエステル化合物を含有する。また、本発明の重合開始剤は、本発明のオキシムエステル化合物と共に他の重合開始剤を併用することができる。併用できる他の重合開始剤としては、従来既知の化合物を用いることが可能であり、例えば、ベンゾフェノン、フェニルビフェニルケトン、１−ヒドロキシ−１−ベンゾイルシクロヘキサン、ベンゾイン、ベンジルジメチルケタール、１−ベンジル−１−ジメチルアミノ−１−（４'−モルホリノベンゾイル）プロパン、２−モルホリル−２−（４'−メチルメルカプト）ベンゾイルプロパン、チオキサントン、１−クロル−４−プロポキシチオキサントン、イソプロピルチオキサントン、ジエチルチオキサントン、エチルアントラキノン、４−ベンゾイル−４'−メチルジフェニルスルフィド、ベンゾインブチルエーテル、２−ヒドロキシ−２−ベンゾイルプロパン、２−ヒドロキシ−２−（４'−イソプロピル）ベンゾイルプロパン、４−ブチルベンゾイルトリクロロメタン、４−フェノキシベンゾイルジクロロメタン、ベンゾイル蟻酸メチル、１，７−ビス（９'−アクリジニル）ヘプタン、９−ｎ−ブチル−３，６−ビス（２'−モルホリノイソブチロイル）カルバゾール、２−メチル−４，６−ビス（トリクロロメチル）−ｓ−トリアジン、２−フェニル−４，６−ビス（トリクロロメチル）−ｓ−トリアジン、２−ナフチル−４，６−ビス（トリクロロメチル）−ｓ−トリアジン、２，２−ビス（２−クロロフェニル）−４，５，４’，５’−テトラフェニル−１−２’−ビイミダゾール、４、４−アゾビスイソブチロニトリル、トリフェニルホスフィン、カンファーキノン、Ｎ−１４１４、Ｎ−１７１７、Ｎ−１９１９、ＮＣＩ−８３１、ＮＣＩ−９３０（ＡＤＥＫＡ製）、ＩＲＧＡＣＵＲＥ３６９、ＩＲＧＡＣＵＲＥ９０７、ＩＲＧＡＣＵＲＥ  ＯＸＥ  ０１、ＩＲＧＡＣＵＲＥ  ＯＸＥ  ０２（ＢＡＳＦ製）及び過酸化ベンゾイル等が挙げられ、これらの他の重合開始剤は、１種又は２種以上を組み合わせて用いることができる。
【００５１】
本発明の重合開始剤中における本発明のオキシムエステル化合物の含有量は、好ましくは３０〜１００質量％、より好ましくは５０〜１００質量％である。
【００５２】
本発明の重合性組成物は、必須成分として、上記重合開始剤及びエチレン性不飽和化合物を含有するものである。
【００５３】
上記エチレン性不飽和化合物としては、特に限定されず、従来、重合性組成物に用いられているものを用いることができるが、例えば、エチレン、プロピレン、ブチレン、イソブチレン、塩化ビニル、塩化ビニリデン、フッ化ビニリデン、テトラフルオロエチレン等の不飽和脂肪族炭化水素；(メタ)アクリル酸、α―クロルアクリル酸、イタコン酸、マレイン酸、シトラコン酸、フマル酸、ハイミック酸、クロトン酸、イソクロトン酸、ビニル酢酸、アリル酢酸、桂皮酸、ソルビン酸、メサコン酸、コハク酸モノ［２−（メタ）アクリロイロキシエチル］、フタル酸モノ［２−（メタ）アクリロイロキシエチル］、ω−カルボキシポリカプロラクトンモノ（メタ）アクリレート等の両末端にカルボキシ基と水酸基とを有するポリマーのモノ（メタ）アクリレート；ヒドロキシエチル（メタ）アクリレート・マレート、ヒドロキシプロピル（メタ）アクリレート・マレート、ジシクロペンタジエン・マレート或いは1個のカルボキシル基と２個以上の(メタ)アクリロイル基とを有する多官能（メタ）アクリレート等の不飽和多塩基酸；(メタ)アクリル酸−２−ヒドロキシエチル、（メタ）アクリル酸−２−ヒドロキシプロピル、（メタ）アクリル酸グリシジル、下記化合物Ｎｏ．Ａ１〜Ｎｏ．Ａ４、（メタ）アクリル酸メチル、 （メタ）アクリル酸ブチル、（メタ）アクリル酸イソブチル、（メタ）アクリル酸−ｔ−ブチル、（メタ）アクリル酸シクロヘキシル、（メタ）アクリル酸ｎ−オクチル、（メタ）アクリル酸イソオクチル、（メタ）アクリル酸イソノニル、（メタ）アクリル酸ステアリル、（メタ）アクリル酸ラウリル、（メタ）アクリル酸メトキシエチル、（メタ）アクリル酸ジメチルアミノメチル、（メタ）アクリル酸ジメチルアミノエチル、（メタ）アクリル酸アミノプロピル、（メタ）アクリル酸ジメチルアミノプロピル、（メタ）アクリル酸エトキシエチル、（メタ）アクリル酸ポリ（エトキシ）エチル、（メタ）アクリル酸ブトキシエトキシエチル、（メタ）アクリル酸エチルヘキシル、（メタ）アクリル酸フェノキシエチル、（メタ）アクリル酸テトラヒドロフリル、（メタ）アクリル酸ビニル、（メタ）アクリル酸アリル、（メタ）アクリル酸ベンジル、エチレングリコールジ（メタ）アクリレート、ジエチレングリコールジ（メタ）アクリレート、トリエチレングリコールジ（メタ）アクリレート、ポリエチレングリコールジ（メタ）アクリレート、プロピレングリコールジ（メタ）アクリレート、１，４−ブタンジオールジ（メタ）アクリレート、１，６−ヘキサンジオールジ（メタ）アクリレート、トリメチロールエタントリ（メタ）アクリレート、トリメチロールプロパントリ（メタ）アクリレート、ジペンタエリスリトールヘキサ（メタ）アクリレート、ジペンタエリスリトールペンタ（メタ）アクリレート、ペンタエリスリトールテトラ（メタ）アクリレート、ペンタエリスリトールトリ（メタ）アクリレート、トリシクロデカンジメチロールジ（メタ）アクリレート、トリ［（メタ）アクリロイルエチル］イソシアヌレート、ポリエステル（メタ）アクリレートオリゴマー等の不飽和一塩基酸及び多価アルコール又は多価フェノールのエステル；（メタ）アクリル酸亜鉛、（メタ）アクリル酸マグネシウム等の不飽和多塩基酸の金属塩；マレイン酸無水物、イタコン酸無水物、シトラコン酸無水物、メチルテトラヒドロ無水フタル酸、テトラヒドロ無水フタル酸、トリアルキルテトラヒドロ無水フタル酸、５−（２，５−ジオキソテトラヒドロフリル）−３−メチル−３−シクロヘキセン−１，２−ジカルボン酸無水物、トリアルキルテトラヒドロ無水フタル酸−無水マレイン酸付加物、ドデセニル無水コハク酸、無水メチルハイミック酸等の不飽和多塩基酸の酸無水物；（メタ）アクリルアミド、メチレンビス−（メタ）アクリルアミド、ジエチレントリアミントリス（メタ）アクリルアミド、キシリレンビス（メタ）アクリルアミド、α−クロロアクリルアミド、Ｎ−２−ヒドロキシエチル（メタ）アクリルアミド等の不飽和一塩基酸及び多価アミンのアミド；アクロレイン等の不飽和アルデヒド；（メタ）アクリロニトリル、α−クロロアクリロニトリル、シアン化ビニリデン、シアン化アリル等の不飽和ニトリル；スチレン、４−メチルスチレン、４−エチルスチレン、４−メトキシスチレン、４−ヒドロキシスチレン、４−クロロスチレン、ジビニルベンゼン、ビニルトルエン、ビニル安息香酸、ビニルフェノール、ビニルスルホン酸、４−ビニルベンゼンスルホン酸、ビニルベンジルメチルエーテル、ビニルベンジルグリシジルエーテル等の不飽和芳香族化合物；メチルビニルケトン等の不飽和ケトン；ビニルアミン、アリルアミン、Ｎ−ビニルピロリドン、ビニルピペリジン等の不飽和アミン化合物；アリルアルコール、クロチルアルコール等のビニルアルコール；ビニルメチルエーテル、ビニルエチルエーテル、ｎ−ブチルビニルエーテル、イソブチルビニルエーテル、アリルグリシジルエーテル等のビニルエーテル；マレイミド、Ｎ−フェニルマレイミド、Ｎ−シクロヘキシルマレイミド等の不飽和イミド類；インデン、１−メチルインデン等のインデン類；１，３−ブタジエン、イソプレン、クロロプレン等の脂肪族共役ジエン類；ポリスチレン、ポリメチル（メタ）アクリレート、ポリ−ｎ−ブチル（メタ）アクリレート、ポリシロキサン等の重合体分子鎖の末端にモノ（メタ）アクリロイル基を有するマクロモノマー類；ビニルクロリド、ビニリデンクロリド、ジビニルスクシナート、ジアリルフタラート、トリアリルホスファート、トリアリルイソシアヌラート、ビニルチオエーテル、ビニルイミダゾール、ビニルオキサゾリン、ビニルカルバゾール、ビニルピロリドン、ビニルピリジン、水酸基含有ビニルモノマー及びポリイソシアネート化合物のビニルウレタン化合物、水酸基含有ビニルモノマー及びポリエポキシ化合物のビニルエポキシ化合物が挙げられる。
これらの中でも、両末端にカルボキシ基と水酸基とを有するポリマーのモノ（メタ）アクリレート、１個のカルボキシ基と２個以上の（メタ）アクリロイル基とを有する多官能（メタ）アクリレート、不飽和一塩基酸及び多価アルコール又は多価フェノールのエステルに、本発明のオキシムエステル化合物を含有する重合開始剤は好適である。
これらのエチレン性不飽和化合物は、単独で又は２種以上を混合して使用することができ、また２種以上を混合して使用する場合には、それらを予め共重合して共重合体として使用してもよい。
【００５４】
【化１９】
2017051680.tif 000021
【００５５】
【化２０】
2017051680.tif 000022
【００５６】
【化２１】
2017051680.tif 000023
【００５７】
【化２２】
2017051680.tif 000024
【００５８】
また、カルボキシル基等の酸基を有するエチレン性不飽和化合物（以下、アルカリ現像性を有する化合物とも記載）を本発明の重合性組成物にアルカリ現像性を付与する目的で使用することもできる。アルカリ現像性を有する化合物としては、アルカリ水溶液に可溶であれば特に限定されないが、例えば、特開２００４−２６４４１４号公報に記載の樹脂並びにアクリル酸エステルの共重合体、フェノール、クレゾールノボラックエポキシ樹脂、多官能エポキシ基を有するポリフェニルメタン型エポキシ樹脂、エポキシアクリレート樹脂並びにエポキシアクリレート樹脂に、更に多塩基酸無水物を作用させて得られた樹脂等が挙げられる。
【００５９】
上記エチレン性不飽和化合物としては市販品を用いることができ、例えば、カヤラッドＤＰＨＡ、ＤＰＥＡ−１２、ＰＥＧ４００ＤＡ、ＴＨＥ−３３０、ＲＰ−１０４０、ＮＰＧＤＡ、ＰＥＴ３０（日本化薬製）、ＳＰＣ−１０００、ＳＰＣ−３０００（昭和電工製）、アロニックスＭ−１４０、Ｍ−２１５、Ｍ−３５０、Ｍ−４５０（東亞合成製）、ＮＫエステルＡ−ＤＰＨＡ−ＴＭＰＴ、Ａ−ＤＣＰ、Ａ−ＨＤ−Ｎ、Ａ−９３００、ＴＭＰＴ、ＤＣＰ、ＮＰＧ及びＨＤ−Ｎ（新中村化学工業製）等が挙げられる。
【００６０】
本発明の重合性組成物において使用される上記重合開始剤の含有量は特に限定されるものではないが、上記エチレン性不飽和化合物１００質量部に対して、好ましくは０．５〜７０質量部、より好ましくは０．５〜５０質量部、最も好ましくは０．５〜３０質量部である。
【００６１】
本発明の着色重合性組成物は、上記重合性組成物及び色材を含有する。
【００６２】
上記色材としては、顔料、染料及び天然色素等が挙げられる。これらの色材は、単独で又は２種以上を混合して用いることができる。
【００６３】
上記顔料としては、例えば、ニトロソ化合物；ニトロ化合物；アゾ化合物；ジアゾ化合物；キサンテン化合物；キノリン化合物；アントラキノン化合物；クマリン化合物；フタロシアニン化合物；イソインドリノン化合物；イソインドリン化合物；キナクリドン化合物；アンタンスロン化合物；ペリノン化合物；ペリレン化合物；ジケトピロロピロール化合物；チオインジゴ化合物；ジオキサジン化合物；トリフェニルメタン化合物；キノフタロン化合物；ナフタレンテトラカルボン酸；アゾ染料、シアニン染料の金属錯体化合物；レーキ顔料；ファーネス法、チャンネル法又はサーマル法によって得られるカーボンブラック、或いはアセチレンブラック、ケッチェンブラック又はランプブラック等のカーボンブラック；上記カーボンブラックをエポキシ樹脂で調整又は被覆したもの、上記カーボンブラックを予め溶媒中で樹脂に分散処理し、２０〜２００ｍｇ／ｇの樹脂を吸着させたもの、上記カーボンブラックを酸性又はアルカリ性表面処理したもの、平均粒径が８ｎｍ以上でＤＢＰ吸油量が９０ｍｌ／１００ｇ以下のもの、９５０℃における揮発分中のＣＯ及びＣＯ2から算出した全酸素量が、カーボンブラックの表面積１００ｍ2当たり９ｍｇ以上であるもの；黒鉛、黒鉛化カーボンブラック、活性炭、炭素繊維、カーボンナノチューブ、カーボンマイクロコイル、カーボンナノホーン、カーボンエアロゲル、フラーレン；アニリンブラック、ピグメントブラック７、チタンブラック；酸化クロム緑、ミロリブルー、コバルト緑、コバルト青、マンガン系、フェロシアン化物、リン酸塩群青、紺青、ウルトラマリン、セルリアンブルー、ピリジアン、エメラルドグリーン、硫酸鉛、黄色鉛、亜鉛黄、べんがら（赤色酸化鉄(III)）、カドミウム赤、合成鉄黒、アンバー等の有機又は無機顔料を用いることができる。これらの顔料は単独で、或いは複数を混合して用いることができる。
【００６４】
上記顔料としては、市販の顔料を用いることもでき、例えば、ピグメントレッド１、２、３、９、１０、１４、１７、２２、２３、３１、３８、４１、４８、４９、８８、９０、９７、１１２、１１９、１２２、１２３、１４４、１４９、１６６、１６８、１６９、１７０、１７１、１７７、１７９、１８０、１８４、１８５、１９２、２００、２０２、２０９、２１５、２１６、２１７、２２０、２２３、２２４、２２６、２２７、２２８、２４０、２５４；ピグメントオレンジ１３、３１、３４、３６、３８、４３、４６、４８、４９、５１、５２、５５、５９、６０、６１、６２、６４、６５、７１；ピグメントイエロー１、３、１２、１３、１４、１６、１７、２０、２４、５５、６０、７３、８１、８３、８６、９３、９５、９７、９８、１００、１０９、１１０、１１３、１１４、１１７、１２０、１２５、１２６、１２７、１２９、１３７、１３８、１３９、１４７、１４８、１５０、１５１、１５２、１５３、１５４、１６６、１６８、１７５、１８０、１８５；ピグメントグリ−ン７、１０、３６；ピグメントブルー１５、１５：１、１５：２、１５：３、１５：４、１５：５、１５：６、２２、２４、５６、６０、６１、６２、６４；ピグメントバイオレット１、１９、２３、２７、２９、３０、３２、３７、４０、５０等が挙げられる。
【００６５】
上記染料としては、アゾ染料、アントラキノン染料、インジゴイド染料、トリアリールメタン染料、キサンテン染料、アリザリン染料、アクリジン染料スチルベン染料、チアゾール染料、ナフトール染料、キノリン染料、ニトロ染料、インダミン染料、オキサジン染料、フタロシアニン染料、シアニン染料等の染料等が挙げられ、これらは複数を混合して用いてもよい。
【００６６】
本発明の着色重合性組成物において、上記色材の含有量は、上記エチレン性不飽和化合物１００質量部に対して、好ましくは５０〜３５０質量部、より好ましくは１００〜２５０質量部である。
【００６７】
上記重合性組成物及び着色重合性組成物には、必要に応じて重合開始剤、エチレン性不飽和化合物及び色材を溶解又は分散することが可能な溶剤を添加することができる。例えば、メチルエチルケトン、メチルアミルケトン、ジエチルケトン、アセトン、メチルイソプロピルケトン、メチルイソブチルケトン、シクロヘキサノン、２−ヘプタノン等のケトン類；エチルエーテル、ジオキサン、テトラヒドロフラン、１，２−ジメトキシエタン、１，２−ジエトキシエタン、ジプロピレングリコールジメチルエーテル及びプロピレングリコールモノメチルエーテル（ＰＧＭ）等のエーテル系溶剤；酢酸メチル、酢酸エチル、酢酸−ｎ−プロピル、酢酸イソプロピル、酢酸ｎ−ブチル、酢酸シクロヘキシル、乳酸エチル、コハク酸ジメチル、テキサノール等のエステル系溶剤；エチレングリコールモノメチルエーテル、エチレングリコールモノエチルエーテル等のセロソルブ系溶剤；メタノール、エタノール、イソ−又はｎ−プロパノール、イソ−又はｎ−ブタノール、アミルアルコール等のアルコール系溶剤；エチレングリコールモノメチルエーテルアセテート、エチレングリコールモノエチルエーテルアセテート、プロピレングリコール−１−モノメチルエーテル−２−アセテート、ジプロピレングリコールモノメチルエーテルアセテート、３−メトキシブチルエーテルアセテート、エトキシエチルエーテルプロピオネート等のエーテルエステル系溶剤；ベンゼン、トルエン、キシレン等のＢＴＸ系溶剤；ヘキサン、ヘプタン、オクタン、シクロヘキサン等の脂肪族炭化水素系溶剤；テレピン油、Ｄ−リモネン、ピネン等のテルペン系炭化水素油；ミネラルスピリット、スワゾール＃３１０（コスモ松山石油社）、ソルベッソ＃１００（エクソン化学社）等のパラフィン系溶剤；四塩化炭素、クロロホルム、トリクロロエチレン、塩化メチレン、１，２−ジクロロエタン等のハロゲン化脂肪族炭化水素系溶剤；クロロベンゼン等のハロゲン化芳香族炭化水素系溶剤；カルビトール系溶剤；アニリン；トリエチルアミン；ピリジン；酢酸；アセトニトリル；二硫化炭素；Ｎ，Ｎ−ジメチルホルムアミド；Ｎ，Ｎ−ジメチルアセトアミド；Ｎ−メチルピロリドン；ジメチルスルホキシド；水等が挙げられ、これらの溶剤は１種又は２種以上の混合溶剤として使用することができる。
これらの中でも、ケトン類及びエーテルエステル系溶剤等、特にシクロヘキサノン及びＰＧＭＥＡ等が、重合性組成物において、エチレン性不飽和化合物と重合開始剤の相溶性がよいので好ましい。
【００６８】
本発明の効果を損なわない限り、本発明の重合性組成物及び着色重合性組成物には、必要に応じてエチレン性不飽和化合物を除くポリマー（以下、ポリマーとも記載）、無機化合物、分散剤、連鎖移動剤、本発明のオキシムエステル化合物を除く増感剤（以下、増感剤とも記載）、界面活性剤、シランカプリング剤、メラミン、レベリング剤、潜在性添加剤、エチレン性不飽和化合物を除くモノマー、消泡剤、増粘剤、チクソ剤、難燃剤、可塑剤、安定剤、重合禁止剤、紫外線吸収剤、有機フィラー、酸化防止剤、静電防止剤、流動調整剤及び接着促進剤等の各種樹脂添加物等を添加することができる。
【００６９】
上記エチレン性不飽和化合物と共に上記ポリマーを用いることによって、硬化物の特性を改善することもできる。該ポリマーとしては、例えば、ポリスチレン、ポリメチルメタクリレート、メチルメタクリレート−エチルアクリレート共重合体、ポリ（メタ）アクリル酸、スチレン−（メタ）アクリル酸共重合体、（メタ）アクリル酸−メチルメタクリレート共重合体、エチレン−塩化ビニル共重合体、エチレン−ビニル共重合体、ポリ塩化ビニル樹脂、ＡＢＳ樹脂、ナイロン６、ナイロン６６、ナイロン１２、ウレタン樹脂、ポリカーボネートポリビニルブチラール、セルロースエステル、ポリアクリルアミド、飽和ポリエステル、フェノール樹脂、フェノキシ樹脂、ポリアミドイミド樹脂、ポリアミック酸樹脂、エポキシ樹脂等が挙げられ、これらの中でも、ポリスチレン、（メタ）アクリル酸−メチルメタクリレート共重合体、エポキシ樹脂が好ましい。
【００７０】
本発明の重合性組成物及び着色重合性組成物において、上記ポリマーの含有量は、上記エチレン性不飽和化合物１００質量部に対して、好ましくは０〜５００質量部である。
【００７１】
上記無機化合物としては、例えば、酸化ニッケル、酸化鉄、酸化イリジウム、酸化チタン、酸化亜鉛、酸化マグネシウム、酸化カルシウム、酸化カリウム、シリカ、アルミナ等の金属酸化物；層状粘土鉱物、ミロリブルー、炭酸カルシウム、炭酸マグネシウム、コバルト系、マンガン系、ガラス粉末（特にガラスフリット）、マイカ、タルク、カオリン、フェロシアン化物、各種金属硫酸塩、硫化物、セレン化物、アルミニウムシリケート、カルシウムシリケート、水酸化アルミニウム、白金、金、銀、銅等が挙げられる。
これらの中でも、ガラスフリット、酸化チタン、シリカ、層状粘土鉱物、銀等が好ましい。
【００７２】
これら無機化合物は、例えば、充填剤、反射防止剤、導電剤、安定剤、難燃剤、機械的強度向上剤、特殊波長吸収剤、撥インク剤等として用いられる。
【００７３】
本発明の重合性組成物及び着色重合性組成物において、上記無機化合物の含有量は、上記エチレン性不飽和化合物１００質量部に対して、好ましくは０〜１０００質量部、より好ましくは０〜８００質量部である。尚、これらの無機化合物は１種又は２種以上を使用することができる。
【００７４】
上記分散剤としては、色材又は無機化合物を分散、安定化できるものであれば制限されず、市販の分散剤、例えば、ビックケミー製のＢＹＫシリーズ等を用いることができる。特に、塩基性官能基を有するポリエステル、ポリエーテル、又はポリウレタンからなる高分子分散剤、塩基性官能基として窒素原子を有し、窒素原子を有する官能基がアミン、及び／又はその四級塩であり、アミン価が1〜１００ｍｇＫＯＨ/ｇのものが好適に用いられる。
【００７５】
上記連鎖移動剤又は増感剤としては、一般的に硫黄原子含有化合物が用いられる。例えばチオグリコール酸、チオリンゴ酸、チオサリチル酸、２−メルカプトプロピオン酸、３−メルカプトプロピオン酸、３−メルカプト酪酸、Ｎ−（２−メルカプトプロピオニル）グリシン、２−メルカプトニコチン酸、３−［Ｎ−（２−メルカプトエチル）カルバモイル］プロピオン酸、３−［Ｎ−（２−メルカプトエチル）アミノ］プロピオン酸、Ｎ−（３−メルカプトプロピオニル）アラニン、２−メルカプトエタンスルホン酸、３−メルカプトプロパンスルホン酸、４−メルカプトブタンスルホン酸、ドデシル（４−メチルチオ）フェニルエーテル、２−メルカプトエタノール、３−メルカプト−１，２−プロパンジオール、１−メルカプト−２−プロパノール、３−メルカプト−２−ブタノール、メルカプトフェノール、２−メルカプトエチルアミン、２−メルカプトイミダゾール、２−メルカプトベンゾイミダゾール、２−メルカプト−３−ピリジノール、２−メルカプトベンゾチアゾール、メルカプト酢酸、トリメチロールプロパントリス（３−メルカプトプロピオネート）、ペンタエリスリトールテトラキス（３−メルカプトプロピオネート）等のメルカプト化合物、該メルカプト化合物を酸化して得られるジスルフィド化合物、ヨード酢酸、ヨードプロピオン酸、２−ヨードエタノール、２−ヨードエタンスルホン酸、３−ヨードプロパンスルホン酸等のヨード化アルキル化合物、トリメチロールプロパントリス（３−メルカプトイソブチレート）、ブタンジオールビス（３−メルカプトイソブチレート）、ヘキサンジチオール、デカンジチオール、１，４−ジメチルメルカプトベンゼン、ブタンジオールビスチオプロピオネート、ブタンジオールビスチオグリコレート、エチレングリコールビスチオグリコレート、トリメチロールプロパントリスチオグリコレート、ブタンジオールビスチオプロピオネート、トリメチロールプロパントリスチオプロピオネート、トリメチロールプロパントリスチオグリコレート、ペンタエリスリトールテトラキスチオプロピオネート、ペンタエリスリトールテトラキスチオグリコレート、トリスヒドロキシエチルトリスチオプロピオネート、ジエチルチオキサントン、ジイソプロピルチオキサントン、下記化合物Ｎｏ．Ｃ１、トリメルカプトプロピオン酸トリス（２−ヒドロキシエチル）イソシアヌレート等の脂肪族多官能チオール化合物、昭和電工製カレンズＭＴ  ＢＤ１、ＰＥ１、ＮＲ１等が挙げられる。
【００７６】
【化２３】
2017051680.tif 000025
【００７７】
上記界面活性剤としては、パーフルオロアルキルリン酸エステル、パーフルオロアルキルカルボン酸塩等のフッ素界面活性剤；高級脂肪酸アルカリ塩、アルキルスルホン酸塩、アルキル硫酸塩等のアニオン系界面活性剤；高級アミンハロゲン酸塩、第四級アンモニウム塩等のカチオン系界面活性剤；ポリエチレングリコールアルキルエーテル、ポリエチレングリコール脂肪酸エステル、ソルビタン脂肪酸エステル、脂肪酸モノグリセリド等の非イオン界面活性剤；両性界面活性剤；シリコーン系界面活性剤等の界面活性剤を用いることができ、これらは組み合わせて用いてもよい。
【００７８】
上記シランカップリング剤としては、例えば信越化学製シランカップリング剤を用いることができ、その中でも、ＫＢＥ−９００７、ＫＢＭ−５０２、ＫＢＥ−４０３等の、イソシアネート基、メタクリロイル基又はエポキシ基を有するシランカップリング剤が好適に用いられる。
【００７９】
上記メラミン化合物としては、（ポリ）メチロールメラミン、（ポリ）メチロールグリコールウリル、（ポリ）メチロールベンゾグアナミン、（ポリ）メチロールウレア等の窒素化合物中の活性メチロール基（ＣＨ2ＯＨ基）の全部又は一部（少なくとも２つ）がアルキルエーテル化された化合物等を挙げることができる。
ここで、アルキルエーテルを構成するアルキル基としては、メチル基、エチル基又はブチル基が挙げられ、互いに同一であってもよいし、異なっていてもよい、また、アルキルエーテル化されていないメチロール基は、一分子内で自己縮合していてもよく、二分子間で縮合して、その結果オリゴマー成分が形成されていてもよい。
具体的には、ヘキサメトキシメチルメラミン、ヘキサブトキシメチルメラミン、テトラメトキシメチルグリコールウリル、テトラブトキシメチルグリコールウリル等を用いることができる。
これらの中でも、ヘキサメトキシメチルメラミン、ヘキサブトキシメチルメラミン等のアルキルエーテル化されたメラミンが好ましい。
【００８０】
上記レベリング剤としては、市販品を用いることができる。市販品のレベリング剤としては、例えば、ＢＹＫ−３００、ＢＹＫ−３０１、ＢＹＫ−３０２、ＢＹＫ−３０６、ＢＹＫ−３０７、ＢＹＫ−３１０、ＢＹＫ−３１３、ＢＹＫ−３１５、ＢＹＫ−３２０、ＢＹＫ−３２２、ＢＹＫ−３２３、ＢＹＫ−３２５、ＢＹＫ−３３０、ＢＹＫ−３３１、ＢＹＫ−３３３、ＢＹＫ−３３７、ＢＹＫ−３４１、ＢＹＫ−３４４、ＢＹＫ−３４５、ＢＹＫ−３４６、ＢＹＫ−３４７、ＢＹＫ−３４８、ＢＹＫ−３４９、ＢＹＫ−３７０、ＢＹＫ−３７５、ＢＹＫ−３７７、ＢＹＫ−３７８、ＢＹＫ−ＵＶ３５００、ＢＹＫ−ＵＶ３５１０、ＢＹＫ−ＵＶ３５７０、ＢＹＫ−３４０、ＢＹＫ−３５５０、ＢＹＫ−ＳＩＬＣＬＥＡＮ３７００、ＢＹＫ−ＳＩＬＣＬＥＡＮ３７２０、ＢＹＫ−ＤＹＮＷＥＴ８００（ビックケミージャパン製）ポリフローＮｏ．３、ポリフローＮｏ．５０ＨＦ、ポリフローＮｏ．５４、ポリフローＮｏ．６４ＨＦ、ポリフローＮｏ．７５、ポリフローＮｏ．７７、ポリフローＮｏ．８５ＨＦ、ポリフローＮｏ．９０、ポリフローＮｏ．９５、ポリフローＮｏ．ＡＴＦ−２、グラノール１００、グラノール１１５、グラノール４００、グラノール４１０、グラノール４２０、グラノール４４０、グラノール４５０、グラノールＢ−１４８４（共栄社化学製）、Ｌ−７００１、Ｌ−７００２、Ｌ−７００６、５６ＡＤＤＩＴＩＶＥ、５７ＡＤＤＩＴＩＶＥ、６７ＡＤＤＩＴＩＶＥ、８０３２ＡＤＤＩＴＩＶＥ、ＦＺ−２１０５、ＦＺ−２１１０、ＦＺ−２１２２及びＦＺ−２１２３（東レ・ダウコーニング製）等が挙げられる。
【００８１】
上記潜在性添加剤とは、常温、光露光工程及びプリベーク工程では不活性であり、１００〜２５０℃で加熱するか、又は酸／塩基触媒存在下で８０〜２００℃で加熱することにより保護基が脱離して活性化するものである。活性化したことにより得られる効果としては、酸化防止、紫外線吸収、防汚性、リコート性及び密着性等が挙げられる。
上記潜在性添加剤としてはＷＯ２０１４／０２１０２３号パンフレットに記載されているものを好ましく使うことができる。
【００８２】
上記潜在性添加剤としては市販品を用いることができ、例えば、アデカアークルズＧＰＡ−５００１等が挙げられる。
【００８３】
本発明の重合性組成物及び着色重合性組成物において、上記エチレン性不飽和化合物、本発明のオキシムエステル化合物及び色材以外の任意成分（但し、上記のポリマー、無機化合物、色材及び溶剤は除く）の使用量は、その使用目的に応じて適宜選択され特に制限されないが、好ましくは、上記エチレン性不飽和化合物１００質量部に対して合計で５０質量部以下とする。
【００８４】
本発明の重合性組成物及び着色重合性組成物は、光硬化性塗料又はワニス；光硬化性接着剤；印刷インク；歯科用組成物；電子工学用のフォトレジスト；電気メッキレジスト；エッチングレジスト；はんだレジスト；及びＬＣＤの製造工程において構造を形成するためのレジスト；電気及び電子部品を封入するための組成物；ソルダーレジスト；磁気記録材料；めっき用マスク；エッチングマスク；ステレオリトグラフィによって三次元物体を製造するための材料；画像記録材料のための脱色材料；マイクロカプセルを使用する画像記録材料用の脱色材料；印刷配線板用フォトレジスト材料；ＵＶ及び可視レーザー直接画像系用のフォトレジスト材料；プリント回路基板の逐次積層における誘電体層形成に使用するフォトレジスト材料又は保護膜等の各種の用途に使用することができ、その用途に特に制限はない。
【００８５】
本発明の重合性組成物及び着色重合性組成物は、液晶表示パネル用のスペーサーを形成する目的及び垂直配向型液晶表示素子用突起を形成する目的で使用することもできる。特に垂直配向型液晶表示素子用の突起とスペーサーを同時に形成するための重合性組成物及び着色重合性組成物として有用である。
【００８６】
上記の液晶表示パネル用スペーサーは、（１）本発明の重合性組成物の塗膜を基板上に形成する工程、（２）該塗膜に所定のパターン形状を有するマスクを介して放射線を照射する工程、（３）露光後のベーク工程、（４）露光後の該被膜を現像する工程、（５）現像後の該被膜を加熱する工程により好ましく形成される。
【００８７】
撥インク剤を添加した本発明の重合性組成物及び着色重合性組成物は、インクジェット方式用隔壁形成樹脂組成物として有用であり、該組成物はカラーフィルター用として用いられ、特にプロファイル角が５０°以上であるインクジェット方式カラーフィルター用隔壁に好ましく用いられる。該撥インク剤としては、フッ素系界面活性剤及びフッ素系界面活性剤からなる組成物が好適に用いられる。
【００８８】
本発明の重合性組成物及び着色重合性組成物は、無機材料（無機化合物）を含有させることで、重合性ペースト組成物として用いることができる。該重合性ペースト組成物は、プラズマディスプレイパネルの隔壁パターン、誘電体パターン、電極パターン及びブラックマトリックスパターン等の焼成物パターンを形成するために用いられる。
【００８９】
本発明の重合性組成物又は着色重合性組成物より得られる硬化物の製造方法を下記に記載する。
【００９０】
本発明の重合性組成物又は着色重合性組成物は、スピンコーター、ロールコーター、バーコーター、ダイコーター、カーテンコーター、各種の印刷、浸漬等の公知の手段で、ソーダガラス、石英ガラス、半導体基板、金属、紙、プラスチック等の支持基体上に適用することができる。また、一旦フィルム等の支持基体上に施した後、他の支持基体上に転写することもでき、その適用方法に制限はない。
【００９１】
本発明の重合性組成物又は着色重合性組成物を硬化させる際に用いられるエネルギー線の光源としては、超高圧水銀ランプ、高圧水銀ランプ、中圧水銀ランプ、低圧水銀ランプ、水銀蒸気アーク灯、キセノンアーク灯、カーボンアーク灯、メタルハライドランプ、蛍光灯、タングステンランプ、エキシマーランプ、殺菌灯、発光ダイオード、ＣＲＴ光源等から得られる２０００オングストロームから７０００オングストロームの波長を有する電磁波エネルギーや電子線、Ｘ線、放射線等の高エネルギー線を利用することができるが、好ましくは、波長３００〜４５０ｎｍの光を発光する超高圧水銀ランプ、水銀蒸気アーク灯、カーボンアーク灯、キセノンアーク灯等が挙げられる。
【００９２】
更に、露光光源にレーザー光を用いることにより、マスクを用いずに、コンピューター等のデジタル情報から直接画像を形成するレーザー直接描画法が適用可能となる。レーザー直接描画法を用いると、生産性のみならず、解像性や位置精度等の向上も図れることから有用である。レーザー直接描画法に用いるレーザー光としては、３４０〜４３０ｎｍの波長の光が好適に使用されるが、エキシマーレーザー、窒素レーザー、アルゴンイオンレーザー、ヘリウムカドミウムレーザー、ヘリウムネオンレーザー、クリプトンイオンレーザー、各種半導体レーザー及びＹＡＧレーザー等の可視から赤外領域の光を発するものも用いられる。これらのレーザーを使用する場合には、本発明の重合性組成物及び着色重合性組成物には、可視から赤外の当該領域を吸収する増感色素が加えられる。
【００９３】
本発明の重合性組成物又は着色重合性組成物より得られる硬化物は、プリント基板；カラーテレビ、ＰＣモニタ、携帯情報端末、デジタルカメラ等のカラー表示の液晶表示素子におけるカラーフィルター；ＣＣＤイメージセンサのカラーフィルター；プラズマ表示パネル用の電極材料；粉末コーティング；印刷版；磁気記録材料；微小機械部品；導波路；光スイッチ；カラー試験系；ガラス繊維ケーブルコーティング；画像記録材料；微細電子回路；脱色材料；保護膜；絶縁膜；光学素子等の各種の用途に使用することができ、その用途に特に制限はない。
【実施例】
【００９４】
以下、実施例及び比較例を挙げて本発明を更に詳細に説明するが、本発明はこれらの実施例等に限定されるものではない。【００９５】
〔化３〕に示す化合物Ｎｏ．１及びその中間体の製造について下記に示す。【００９６】
＜ステップ１；中間体１Ａの製造＞
窒素雰囲気下、マグネシウムを１８．１g(７４３ ｍｍｏｌ)、ＴＨＦを２２２２２．１ｇ、Ｉ２を１欠片仕込んだ。次に、２−ブロモチオフェン１１１．１ｇ(６８１ｍｍｏｌ)を滴下にて２０℃以下で仕込んだ。滴下終了後、１７℃で１時間反応させた。反応終了後、４−フルオロベンゾニトリル７５．０ｇ(６１９ｍｍｏｌ)をＴＨＦ１２０．４ｇに溶解させ、その溶液を滴下した。滴下終了後、６０℃まで昇温し、２２時間反応させた。
反応終了後、３０℃まで冷却し、１０％塩酸を滴下し、残存するマグネシウムが溶解するまで撹拌した。撹拌終了後、酢酸エチルを加え、油水分離を行った。油水分離後、水洗を４回実施し、脱溶媒を行い、下記の中間体１Ａを収量１２４．１ｇ、収率９７．１％で得た。【００９７】
【化２４】
2017051680.tif 000026
【００９８】
＜ステップ２；中間体１Ｂの製造＞
窒素雰囲気下、中間体１Ａ３６．３ｇ(１７６ｍｍｏｌ)、ＤＭＳＯ１２０．１ｇ、インドール１７．２ｇ、炭酸カリウム６０．０ｇを混合し、オイルバス温度１５０℃で８．５時間反応させた。
反応終了後、８５℃で水１２０．１ｇを滴下し、トルエン１２０．４ｇを入れて分離した。塩酸、水洗３回を行った後、濃縮し５４．８ｇで粗生成物を得た。その後、トルエン１６７．１ｇ加え、５０℃で加熱溶解後、エタノール１０４．８ｇ、ヘキサン５１．４ｇを更に加え、５℃に冷却後１時間撹拌してからろ過し、下記の中間体１Ｂを収量２８．６ｇ、収率７１．４％で得た。【００９９】
【化２５】
2017051680.tif 000027
【０１００】
＜ステップ３；中間体１Ｃの製造＞
窒素雰囲気下、上記で合成した中間体１Ｂ２７．４ｇ(９０ｍｍｏｌ)をＥＤＣ１９４．０ｇに加え、室温で溶解させた後、塩化亜鉛を加えて冷却した。次に、５℃でオクタノイルクロライド２２．０ｇ(１３５ｍｍｏｌ)を２０分かけて滴下し、室温で２５時間反応を行った。
反応終了後、酢酸エチル/水を加え、油水分離後、塩酸、炭酸水素ナトリウム水溶液、飽和食塩水３回の順に処理を行い、脱溶媒した。粗生成物４６．１ｇをカラムクロマトし、下記の中間体１Ｃを２１．８ｇ、収率５６．２％で得た。【０１０１】
【化２６】
2017051680.tif 000028
【０１０２】
＜ステップ４；中間体１Ｄの製造＞
中間体１Ｃ７．５ｇ(１７ｍｍｏｌ)をピリジン２４．０gに加え、撹拌溶解後、塩酸ヒ
ドロキシルアミン２．４ｇ(３４ｍｍｏｌ)を加え、６０℃に加熱し、２時間反応させた。反応終了後、水洗を３回行い、脱溶媒した。粗生成物９．７ｇをシリカゲル４０倍でカラムクロマトし、下記の中間体１Ｄを３．３ｇ、収率４２．３％で得た。【０１０３】
【化２７】
2017051680.tif 000029
【０１０４】
＜ステップ４；化合物Ｎｏ．１の製造＞
中間体１Ｄ０．７ｇ(２ｍｍｏｌ)をＤＭＦ４．１ｇに加え、撹拌溶解後、無水酢酸０．５ｇ(４．７ ｍｍｏｌ)、酢酸ナトリウム１欠片を加えて４０℃で４時間反応させた。反
応終了後、水洗を３回行い、脱溶媒した。粗生成物０．７ｇをシリカゲル４０倍でカラムクロマトし、化合物Ｎｏ．１を収量０．４ｇ、収率５０．６％で得た。【０１０５】
〔化３〕に示す化合物Ｎｏ．２及びその中間体の製造について下記に示す。【０１０６】
＜ステップ１；中間体２Ａの製造＞
０℃でＥＤＣ３６５．０ｇに塩化アルミニウム８０．０ｇ(１２００ｍｍｏｌ)を加えた後、２℃以下でｎ−オクタノイルクロライド９７．６g(１２００ｍｍｏｌ)を滴下して均一とした。インドール５８．６gをＥＤＣ２９２．９gに溶解させたＥＤＣ溶液を２℃以下で滴下後、２０〜２３℃で４．５時間反応させた。反応終了後、氷水に流し込み、Ｗａｘ状固体を析出させた。析出させたＷａｘ状固体にメタノールを加え、加熱溶解後、水を滴下し、析出物をろ過し、乾燥させた。粗生成物１１６．５ｇをシリカゲル６０倍でカラムクロマトし、３１．０ｇを得た後、６０倍のメタノールで晶析し、下記の中間体２Ａ１２．６ｇを得た。【０１０７】
【化２８】
2017051680.tif 000030
【０１０８】
＜ステップ２；中間体２Ｂの製造＞
中間体２Ａ１０．０ｇ(２７ｍｍｏｌ)、４−フルオロベンゾフェノン５．５ｇ(２８ｍｍｏｌ)、炭酸カリウム１１．２ｇ(８１ｍｍｏｌ)、ＤＭＳＯ４４．６ｇの溶液を１３０℃で３時間攪拌し、反応させた。反応液を４５℃まで放冷してからイオン交換水と塩酸を加えて濾過した。濾物を酢酸エチルに溶解し、イオン交換水を用いて洗浄後、脱溶媒した。脱溶媒クルードを酢酸エチル、イソプロピルアルコール、ヘキサンの混合溶媒で晶析し、濾過後、乾燥を行い下記の中間体２Ｂを１２．５ｇ得た。【０１０９】
【化２９】
2017051680.tif 000031
＜ステップ３；化合物Ｎｏ．２の製造＞
中間体２Ｂ１１．０ｇ(２０ｍｍｏｌ)にＤＭＦ５４．７ｇを加え、氷冷し、３５％塩酸２．１ｇ(２０ｍｍｏｌ)を滴下後、亜硝酸イソブチル８．３ｇ(８０ｍｍｏｌ)を加え室温で２４時間攪拌した。再度氷冷し、イオン交換水と酢酸エチルを加え油水分離した。有機層をイオン交換水で洗浄し、脱溶媒を行い、化合物Ｎｏ．２を１３．１ｇ得た。【０１１０】
比較化合物Ｎｏ．１及びその中間体の製造について下記に示す。【０１１１】
＜ステップ１；中間体１ａの製造＞
３−アセチルインドール６．４ｇと、ヨウ化銅(Ｉ)０．８ｇ(４ｍｍｏｌ)と、シクロヘキサンジアミン(ｃｉｓ−ｔｒａｎｓ混合物)０．９ｇ(８ｍｍｏｌ)と、リン酸三カリウム８．５ｇ(４０ｍｍｏｌ)と、トルエン１８．８ｇとを混合し、室温で撹拌した。そこにヨードベンゼンを８．２ｇ(４０ｍｍｏｌ)を滴下して加えた。滴下終了後、オイルバス温度１３５℃で１８時間加熱撹拌し、反応を行った。反応終了後、室温まで冷却した。反応液をイオン交換水１５０ｇにあけ、トルエン２００ｇを加え分液ロートで油水分離を行った。有機層を３回水洗後、白色の不溶物が見られたため、桐山ロートでろ過した。ろ液を無水硫酸ナトリウムで乾燥後、脱溶媒を行い、下記の中間体１ａを６．３ｇ、収率６７％で得た。【０１１２】
【化３０】
2017051680.tif 000032
【０１１３】
＜ステップ２；中間体１ｂの製造＞
中間体１ａ４．７ｇ（２０ｍｍｏｌ）と、塩酸ヒドロキシルアミン１．７ｇ(２４ｍｍｏｌ)と、ＤＭＦ２５．０ｇと、ピリジン１．９ｇ(２４ｍｍｏｌ)とを混合し、オイルバス温度８０℃で６時間反応させた。反応終了後、室温まで冷却し、反応液をイオン交換水１５０ｇにあけ、酢酸エチル２００gを加え分液ロートで油水分離を行った。有機層を３回水洗し、無水硫酸ナトリウムで乾燥後、脱溶媒した。粗生成物にヘキサン１５０ｇを入れ分散洗浄後、乾燥を行い、下記の中間体１ｂを４．０g、収率８１％で得た。【０１１４】
【化３１】
2017051680.tif 000033
【０１１５】
＜ステップ３；比較化合物Ｎｏ．１の製造＞
中間体１ｂ２．８ｇ(１０ｍｍｏｌ)と、酢酸ナトリウム０．１ｇ(１ｍｍｏｌ)と、ＤＭＦ９．６ｇとを混合し、氷浴上５℃で無水酢酸１．１ｇ(１１ｍｍｏｌ)を滴下して加えた。室温まで昇温後、８時間撹拌し反応を行った。反応液をイオン交換水１００ｇにあけ、酢酸エチル１５０ｇを加え分液ロートで油水分離を行った。有機層を３回水洗し、無水硫酸ナトリウムで乾燥後、脱溶媒した。得られた粗生成物にヘキサンを加え晶析し、結晶をろ取し、乾燥させ、下記の比較化合物Ｎｏ．１を薄黄色結晶として２．６ｇ、収率８２％で得た。【０１１６】
【化３２】
2017051680.tif 000034
【０１１７】
比較化合物Ｎｏ．２及びその中間体の製造について下記に示す。【０１１８】
＜ステップ１；中間体２ａの製造＞
５−シアノインドール７．１ｇと炭酸カリウム１０．４ｇ(７５ｍｍｏｌ)とをＤＭＦ２３．４gに加え、氷浴上５℃で撹拌を行った。そこにヨウ化メチル７．８ｇ(５５ｍｍｏｌ)を滴下して加えた。滴下終了後、室温で８時間撹拌し反応を行った。反応終了後、室温まで冷却し、応液をイオン交換水１５０ｇにあけ、酢酸エチル２００ｇを加え分液ロートで油水分離を行った。有機層を３回水洗し、無水硫酸ナトリウムで乾燥後、脱溶媒した。粗生成物をカラムクロマトし、下記の中間体２ａを４．０ｇ、収率５１％で得た。【０１１９】
【化３３】
2017051680.tif 000035
＜ステップ２；中間体２ｂの製造＞
中間体２ａ３．１ｇ(２０ｍｍｏｌ)と１，２−ジクロロエタン３９．６ｇとを混合し、氷浴上３℃で撹拌を行った。そこに塩化亜鉛３．３ｇ(２４ｍｍｏｌ)を添加した。その後、１０℃以下でアセチルクロライドを１．９ｇ(２４ｍｍｏｌ)、滴下した。滴下終了後、室温まで昇温し９時間撹拌し、反応を行った。反応終了後、イオン交換水１５０ｇにあけた。これにクロロホルム１００ｇを加えた後、分液ロートに移し油水分離を行った。有機層を３回水洗し、無水硫酸ナトリウムで乾燥後、脱溶媒した。粗生成物をカラムクロマトし、下記の中間体２ｂを２．５ｇ、収率６８％で得た。【０１２０】
【化３４】
2017051680.tif 000036
＜ステップ３；中間体２ｃの製造＞
中間体２ｂ２．０ｇ(１０ｍｍｏｌ)と塩酸ヒドロキシルアミン０．８ｇ(１２ｍｍｏｌ)とをＤＭＦ１０．７gに加え、オイルバス温度８０℃で５時間加熱撹拌し、反応を行った。反応終了後、室温まで冷却した。反応液をイオン交換水１００ｇにあけ、酢酸エチル１５０ｇを加え分液ロートで油水分離を行った。有機層を３回水洗し、無水硫酸ナトリウムで乾燥後、脱溶媒した。粗生成物にヘキサン１５０ｇを入れ分散洗浄し、乾燥し、下記の中間体２ｃを２．０ｇ、収率９４％で得た。【０１２１】
【化３５】
2017051680.tif 000037
＜ステップ４；比較化合物Ｎｏ．２の製造＞
中間体２ｃ１．７ｇ(８ｍｍｏｌ)と酢酸ナトリウム０．１ｇ(１ｍｏｌ)とをＤＭＦ５．６ｇに加え、氷浴上５℃で無水酢酸１．２g(１２ ｍｍｏｌ)を滴下して加えた。室温まで昇温後、６時間撹拌を行った。析出した白色の結晶をろ取した。得られた結晶をイオン交換水、メタノールで分散洗浄し、乾燥させ、下記の比較化合物Ｎｏ．２を白色結晶として０．８g、収率４３％で得た。【０１２２】
【化３６】
2017051680.tif 000038
【０１２３】
上記オキシムエステル化合物の分析結果を〔表１〕〜〔表３〕に示す。【０１２４】
【表１】
2017051680.tif 000039
【０１２５】
【表２】
2017051680.tif 000040
【０１２６】
【表３】
2017051680.tif 000041
【０１２７】
［評価例１及び２並びに比較評価例１〜３］
上記オキシムエステル化合物において下記の方法によって溶剤溶解性の評価を行った。結果を[表４]に示す。【０１２８】
（溶解性）
化合物Ｎｏ．１、化合物Ｎｏ．２、比較化合物Ｎｏ．１、比較化合物Ｎｏ．２、及び下記の比較化合物Ｎｏ．３の室温におけるＰＧＭＥＡ、ＰＧＭ、シクロヘキサノン（ＣＨＮ）への溶解性を評価した。１０ｗｔ％以上溶解したものを○とし、３ｗｔ％以上１０ｗｔ％未満溶解したものを△とし、３ｗｔ％未満しか溶解しなかったものを×とした。【０１２９】
【化３７】
2017051680.tif 000042
【０１３０】
【表４】
2017051680.tif 000043
【０１３１】
〔表４〕より、本発明のオキシムエステル化合物は、溶剤への溶解性が高い。特にＰＧＭＥＡに代表されるエーテルエステル系溶媒への溶解性が高いことが明らかである【０１３２】
よって、本発明のオキシムエステル化合物は、重合性組成物の重合開始剤として用いた場合、幅広い溶剤、原料などを選択できるため配合の自由度が高く、  貯蔵時にオキシムエステル化合物の析出が生じにくく、重合性組成物の貯蔵安定性に優れており有用である。【０１３３】
［実施例３及び４並びに比較例４〜６］重合性組成物の調製
[表５]の配合に従って下記の各成分を調製し、重合性組成物（実施例３、４及び比較例４〜６）を得た。尚、表中の数字は質量部を表す。重合開始剤として化合物Ｎｏ．１、化合物Ｎｏ．２、比較化合物Ｎｏ．１、比較化合物Ｎｏ．２及び比較化合物Ｎｏ．３を単独で使用した。
また、表中の各成分の符号は、下記の成分を表す。
Ａ−１    化合物Ｎｏ．１    （本発明のオキシムエステル化合物）
Ａ−２    化合物Ｎｏ．２    （本発明のオキシムエステル化合物）
Ａ′-３   比較化合物  Ｎｏ．１（本発明に属さないオキシムエステル化合物）
Ａ′-４   比較化合物  Ｎｏ．２（本発明に属さないオキシムエステル化合物）
Ａ′-５   比較化合物  Ｎｏ．３（本発明に属さないオキシムエステル化合物）
Ｂ−１    ＳＰＣ−１０００    
（酸基を有するエチレン性不飽和化合物；昭和電工製）
Ｂ−２    アロニックスＭ−４５０  （エチレン性不飽和化合物；東亞合成製）
Ｃ−１    ＰＧＭＥＡ            （溶剤）
Ｄ−１    ＫＢＥ−４０３        （シランカップリング剤；信越化学製）
Ｄ−２    ＦＺ−２１２２        （レベリング剤；東レ・ダウコーニング製）
Ｄ−３    アデカアークルズＧＰＡ−５００１（潜在性添加剤；ＡＤＥＫＡ製）【０１３４】
【表５】
2017051680.tif 000044
【０１３５】
［評価例３及び４並びに比較評価例４〜６］
上記重合性組成物において下記の方法によって感度及び透明性の評価を行った。結果を[表６]に示す。 【０１３６】
（透明性）
ガラス基板上に上記重合性組成物をスピンコート（５００ｒｐｍ、２秒間、９００ｒｐｍ、５秒間）し、ホットプレートを用いて、９０℃で９０秒間プリベークを行った。光源として高圧水銀ランプを用いて１００ｍＪ／ｃｍ2露光し、オーブンを用いて、２３０℃で３０分間ポストベークを行った。吸光光度計を用いて３８０ｎｍ、４００ｎｍにおける透過率を測定した。４００ｎｍの透過率が９５％以上、かつ３８０ｎｍの透過率が９２％以上であるものを○とし、どちらか片方のみを満たすものを△とし、どちらも満たさない物を×とした。【０１３７】
【表６】
2017051680.tif 000045
【０１３８】
（感度）
ガラス基板上に上記重合性組成物をスピンコート（５００ｒｐｍ、２秒間、９００ｒｐｍ、５秒間）し、ホットプレートを用いて、９０℃で９０秒間プリベークを行った後、高圧水銀ランプを用いて１０ｍＪ/ｃｍ2〜１０００ｍＪ／ｃｍ2まで２０ｍＪ／ｃｍ2間隔で露光した。その後、塩基性現像液を用いて、２７〜２８秒現像した。
１００ｍＪ/ｃｍ2未満の露光において現像後に硬化膜がガラス基板に残ったものを◎とし、１００ｍＪ/ｃｍ2以上１０００ｍＪ/ｃｍ2未満で硬化膜がガラス基板に残ったものを○とし、１０００ｍＪ/ｃｍ2以上でも硬化膜がガラス基板に残らなかったものを×とした。【０１３９】
【表７】
2017051680.tif 000046
【０１４０】
〔表５〕、〔表６〕及び〔表７〕より、本発明のオキシムエステル化合物を重合開始剤として用いた場合、高感度の重合組成物及び高透明の硬化物が得られることは明らかである。本発明のオキシムエステル化合物の中でも特に化合物Ｎｏ.２に代表される構造をもつ化合物がより高感度であることから好ましい。【０１４１】
よって、本発明のオキシムエステル化合物は、重合性組成物の重合開始剤として用いた場合、高感度の重合性組成物及び高透明の硬化物が得られるため、有用である。特に光学用途の重合開始剤として有用である。
【産業上の利用可能性】
【０１４２】
本発明のオキシムエステル化合物は、重合性組成物に用いられる高感度な重合開始剤として有用なものである。
【国際調査報告】
2017051680.tif 000050
2017051680.tif 000051
2017051680.tif 000052
2017051680.tif 000053